(57)【要約】【課題】  電極比抵抗および接触抵抗を小さくして、基板との接着強度を維持した太陽電池の電極およびその製造方法を提供する。【解決手段】  金属粉末と、有機質ビヒクルと、有機溶媒を主成分とし、フリットを含まないペースト材料で形成された太陽電池の電極。そして、フリットはペースト材料の焼結後に生成する焼結金属とそれに接する層の間に介在し、焼結金属の内部には実質的には存在しない。【選択図】        図２
2007049087.tif 000002
【特許請求の範囲】
【請求項１】
金属粉末と、有機質ビヒクルと、有機溶媒を主成分とし、フリットを含まないペースト材料で形成されたことを特徴とする太陽電池の電極。
【請求項２】
フリットはペースト材料の焼結後に生成する焼結金属とそれに接する層の間に介在し、焼結金属の内部には実質的には存在しないことを特徴とする請求項１記載の電極。
【請求項３】
基板の片側にフリットを付着する工程と、該ガラスフリット上に金属粉末と、有機質ビヒクルと、有機溶媒を主成分するペースト材料を塗布する工程を含む太陽電池の電極の製造方法。
【請求項４】
シリコン基板上にｎ＋層を形成する工程、該ｎ＋層上に反射防止膜を形成する工程、フリットを付着する工程、該フリット上に銀粉末と、有機質ビヒクルと、有機溶媒を主成分するペースト材料を塗布する工程と、該ペースト材料を焼結する工程を含む太陽電池の電極の製造方法。
【請求項５】
ペースト材料は、金属の塩化物、臭化物又はフッ化物を含むことを特徴とする請求項３または４記載の電極の製造方法。
【発明の詳細な説明】
【技術分野】
【０００１】
本発明は変換効率の高い太陽電池の電極およびその製造方法に関し、特に電極材料のペースト中にガラスフィリットを含まない電極およびその製造方法に関する。
【背景技術】
【０００２】
従来、電極材料として導電性ペーストが用いられる太陽電池は、典型的には、図１で示す構造を有している。たとえば結晶シリコン系の太陽電池は、図１において、Ｐ型多結晶である基板１の一面側（図では上面側）にｎ+層２が形成されており、その上側には表面反射率を低減するための反射防止膜３と電流を取り出すための受光面電極４とが形成されている。一方、基板１の他面側（図では下面側）にはｐ+層５および裏面電極６が形成された構成を有している。
【０００３】
この種の太陽電池を作製する際には、受光面電極４の材料としては、銀粉末と、ガラス粉末（以下フリット）と、有機質ビヒクルと、有機溶媒とを主成分とする導電性ペーストが用いられている。そして低コストの太陽電池では、スクリーン印刷法でもって印刷された導電性ペーストを焼成炉中で焼成して受光面電極４を形成する。この受光面電極４の幅は１００〜３００μｍで、受光面電極４の相互の間隔（ピッチ）としては概ね２〜４ｍｍの範囲に形成される。
【０００４】
かかる銀粉末を主成分とするペースト材料は、酸化雰囲気炉中で４００℃以上の温度で焼成すると、樹脂成分は燃焼し、粉末の銀粒子同士は接点部分からの固相銀拡散が生じて、銀粉末は一体化した銀の塊に変化して導電性のある状態になる。またフリットは、分散しているので、銀粒子同士の接点以外の３次元空間に分布して残存するとともに、シリコン表面と焼結銀との接着性を付与する。
【０００５】
ペースト材料の焼成後の断面状態を図３に示している。図３において基板３０の上に焼成後銀３１のマトリックス中にフリット３３が存在している。そしてペースト材料中に含まれていたフリット３２の一部は、焼成後には基板との界面において焼成後の銀と基板の接着性を補強する作用を有する。
【０００６】
なお、反射防止膜３の特性によっては、導電性ペーストの種類や受光面電極４の形成プロセスを変更する必要が生じることがある。たとえば、導電性ペーストを焼成し終わった後に反射防止膜３を形成する形成プロセスを採用した場合には、受光面電極４上にも反射防止膜３が形成される結果として半田が付着し難いことになってしまう。また、導電性ペーストを用いて形成された受光面電極４に対する半田付けを実施したうえで反射防止膜３を形成することも可能であるが、このような形成プロセスを採用した場合には、半田の融点以上にまで基板１の温度を上昇させることができないなどの制限を受けることになる。
【０００７】
そのため、太陽電池を作製するにあたっては、反射防止膜３を形成しておいたうえで受光面電極４を形成するのが一般的な形成プロセスであることになり、反射防止膜３として典型的な材料である酸化チタン（ＴｉＯ2）または窒化ケイ素（Ｓｉ3Ｎ4）を用いる場合の太陽電池の製造プロセスは、以下のような手順になる。
【０００８】
（イ）  ＴｉＯ2を反射防止膜に用いる場合には、常圧ＣＶＤ法などを採用して基板１のｎ+層２上にＴｉＯ2膜を堆積させる。
【０００９】
（ロ）  その後、このＴｉＯ2膜上に導電性ペーストを印刷し、かつ、導電性ペーストを焼成して受光面電極４を形成する。
【００１０】
（ハ）  この焼成過程において導電性ペーストに含まれるフリットの作用で反射防止膜３が破られ、導電性ペースト中の金属成分とｎ+層２とでオーミックコンタクトが形成される。
【００１１】
上記電極の製造方法は、ファイヤースルーといわれる現象を利用したものであり、このようなプロセスでは導電性ペーストの材料が重要となる。たとえば、特許文献１には、導電性ペーストに対して第５族元素化合物を添加しておくと、曲線因子が向上することなどが開示されている。
【００１２】
一方、反射防止膜３がＳｉ3Ｎ4である場合には、プラズマＣＶＤ法を採用したうえで基板１のｎ+層２上にＳｉ3Ｎ4膜を堆積させる。たとえば、特許文献２に開示される如く、Ｓｉ3Ｎ4膜ではファイヤースルーが生じ難いため、受光面電極４が形成される領域のＳｉ3Ｎ4膜をエッチングによって除去しておいたうえで受光面電極４を形成することが行なわれる。
【００１３】
また、特許文献３には、ファイヤースルー性を改善するため塩化物を電極ペースト中に含ませることが開示されている。この技術はさらに導電性ペーストのいくつかの材料組成が開示されている。
【００１４】
さらに太陽電池は、基板１のｎ+層２と反射防止膜３との間に酸化ケイ素（ＳｉＯ2）などの酸化膜を設けて、表面再結合を低減するための表面パッシベーションを行なった構成とされたものもある。いずれも電極ペースト中にもガラスフリットを含ませることが、ファイヤースルー性のみならず電極の基板への接着性付与のために必要とされる。
【特許文献１】特公平３−４６９８５号公報
【特許文献２】特公平５−７２１１４号公報
【特許文献３】特開平１１−２１３７５４号公報
【発明の開示】
【発明が解決しようとする課題】
【００１５】
従来、市販されている太陽電池の電極用の導電性ペーストは、反射防止膜３がＴｉＯ2またはＳｉ3Ｎ4である場合のファイヤースルーによる電極形成のプロセスを検討したところ、以下のような不都合が生じる。
【００１６】
太陽電池の動作状態においては、受光面電極４で、紙面に垂直な方向に電流が流れるが、太陽電池特性の改善に際しては、受光面電極４の太陽電池面積全体に対する比率（６％程度）を低減することが重要である。しかし、この比率を低減すると太陽電池特性の曲線因子が低下するが、その主な要因は電極の直列抵抗損失による。もともとこの導電性ペーストの成分には上記ファイヤースルー性発現や電極の基板面への接着性確保の観点から、ガラスフリットの含有が不可欠なものであり、通常、質量比で０．５〜３％のガラスフリットが含まれる。
【００１７】
ガラスフリットを含む電極用ペーストから形成した太陽電池の電極は、純粋な銀の比抵抗に比較して１．３〜１．９倍の比抵抗を示す。ガラスフリットは体積比では１０％前後にも相当している状態である。つまり、電極ペーストで作製する太陽電池の受光面電極４においては、この高い比抵抗を見込んで電極を設計せざるを得ないので、結果、一定厚みの純銀の電極よりも受光面積を減じ、このことで曲線因子を低下するとともに変換効率を制限している。別の観点からは、ガラスフリットが焼成銀粒のネットワーク中に介在することで電流パスを阻害して、銀の材料を無駄に使用することになっている。
【００１８】
本発明は、かかる問題に鑑みて創案されたものであって、電極用のペースト材料から、従来技術では不可欠とされていたガラスフリットを除去しても、太陽電池用の電極の製造を可能として、電極比抵抗および接触抵抗を小さくして、基板との接着強度を向上した太陽電池の電極およびその製造方法を提供する。
【課題を解決するための手段】
【００１９】
本発明は、金属粉末と、有機質ビヒクルと、有機溶媒を主成分とし、フリットを含まないペースト材料で形成されたことを特徴とする太陽電池の電極である。そして、フリットはペースト材料の焼結後に生成する焼結金属とそれに接する層の間に介在し、焼結金属の内部には実質的には存在しないことを特徴とする。
【００２０】
本発明は、また基板の片側にフリットを付着する工程と、該フリット上に金属粉末と、有機質ビヒクルと、有機溶媒を主成分するペースト材料を塗布する工程を含む太陽電池の電極の製造方法である。
【００２１】
本発明の他の形態は、基板上にｎ+層を形成する工程、該ｎ+層上に反射防止膜を形成する工程、フリットを付着する工程、該フリット上に銀粉末と、有機質ビヒクルと、有機溶媒を主成分するペースト材料を塗布する工程と、該ペースト材料を焼結する工程を含む太陽電池の電極の製造方法である。さらに本発明においてペースト材料は、金属の塩化物、臭化物またはフッ化物を含むことが好ましい。
【発明の効果】
【００２２】
本発明の太陽電池の電極によれば、反射防止膜がＴｉＯ2またはＳｉ3Ｎ4、あるいはＳｉＯ2などのような表面パッシベーションの有無に拘わらず、ファイヤースルー性を利用した形成プロセスが達成できる。本発明において、前記導電性ペーストを採用することで良好な電極形成が行なわれる理由は、以下の通りである。
【００２３】
従来のフリットが添加されている導電性ペーストにおいては、焼成過程においてファイヤースルー性によって、フリットが反射防止膜を破り、導電性ペースト中の金属成分とｎ+層がオーミックコンタクトを形成する。ここで金属成分とシリコン基板との界面に酸化膜が存在している場合、接触抵抗が高くなるためにフリットの材質と反射防止膜の材質との組み合わせによってはフリットの作用が変わる可能性があり、その結果、接触抵抗が反射防止膜の構造によって変化する。
【００２４】
これに対し、本発明においてはフリットだけを事前に基板表面に付着させておき、その上からフリットを含まない金属粉末を含むペーストを印刷し焼成する。ここで基板表面に付着したフリットが反射防止膜を破る作用をする。
【００２５】
なお、フリット以外にファイヤースルー性を促進するため金属ハロゲン化物、たとえば、金属の塩化物、臭化物、またはフッ化物をペースト中に含ませておくことで、焼成後には、ｎ+層の表面と焼成後の金属材料との間で良好なオーミックコンタクトが形成される。
【００２６】
本発明においては、前記焼成の温度は主にフリットの軟化点に関連するが、たとえばガラスフリット場合、概ね４００℃以上の温度の焼成により、ペースト材料が反応、変化して基板への接着性やファイヤースルー性が発現する。
【００２７】
フリットを含まない電極ペーストから形成した太陽電池の電極は、純粋な銀の比抵抗に極めて近い値を示すことで、直列抵抗にかかわる曲線因子（ＦＦ）が改善され、その結果、太陽電池の変換効率を改善できた。この電極ペーストで作製する太陽電池の電極においては、従来よりも低い比抵抗で電極を設計できることから、変換効率向上のほかにも、銀材料などの有効利用を図れることにもなり、太陽電池の発電能力あたりのコスト低減にも寄与できる。
【発明を実施するための最良の形態】
【００２８】
以下、本発明の実施の形態を説明する。図１は太陽電池セルの代表的な構成を例示する断面図である。図１において、結晶シリコン系の太陽電池セルは、厚さが約１００〜３００μｍのＰ型多結晶である基板１の一面側（図では上面側）にｎ+層２が形成される。該ｎ+層２の上側には反射防止膜３と受光面電極４とが形成される。基板１の他面側（図では下面側）にはｐ+層５および裏面電極６が形成される。前記受光面電極４は、導電性ペーストを焼成炉の中で焼成して形成されるが、該導電性ペースト材料を基板に塗布するには、通常スクリーン印刷法を採用する。
【００２９】
次に、図４にしたがって本発明に基づく太陽電池セルの作製工程を比較例の作製工程と対比して説明する。図４において本発明の実施例の作製工程を工程Ａとして、比較例の作製工程を工程Ｂとして示している。
【００３０】
工程Ｂにしたがえば、電極を形成するための基板はステップ１においてＰ型多結晶である基板１をエッチングした後、ステップ２でＰＳＧ膜を形成して熱処理を行ない、深さが約０．３μｍのｎ+層２を基板１の一面側に形成する。ステップ３で、この基板１の他面上に導電性ペーストをスクリーン印刷法で印刷し、近赤外線炉中で焼成することによってｐ+層５と裏面電極６とを形成する。ステップ４で、ｎ+層２上に反射防止膜３を形成した基板を作成する。ステップ５で、フリット含有のペーストを印刷して焼成することで表電極を形成して太陽電池セルを完成する。
【００３１】
一方、本発明に基づく工程Ａにしたがえば、前記ステップ１よりステップ４までは前記工程Ｂと同じである。但し、ステップ６の表電極用のペースト材料にはフリットは含まれていない。
【００３２】
工程Ａに基づけばステップ５においてフリットを基板表面に塗布する。ここでフリットの調整は以下の通りである。乾式ボールミルを用いて、荒粉砕のガラスフリットをたとえば約５００メッシュパスまで粉砕した後、乾式の比重選鉱法を用いて粒径範囲が１〜３０μｍに調整する。エチルアルコールなどの有機溶媒に前記ガラスフリットを１〜２０質量％入れプロペラ撹拌ミキサーで十分に懸濁させて懸濁液を作製した。その懸濁液に、反射防止膜形成後の基板を浸漬、直ちに引上げて乾燥させて、ガラスフリットの付着した反射防止膜付き基板を得た。この工程により、基板表面には、一部周辺部を除いてはガラスフリットがほぼ均一に付着する。
【００３３】
なお、ガラスフリットを付着形成する他の方法としては、拡散あるいは反射防止膜形成後の基板を帯電させた状態で、フリットを気体中に循環させた環境に一定時間晒すなど、静電気作用を用いて付着させることも可能である。さらに別法としては、ガラスフリットを含むスラリー液を作製して、電極を形成する位置に予め、インクジェット法で塗布することにより付着させることもできる。その付着させるパターンをドット状、線状などにする工夫も可能である。この場合には、余分な電極を形成する場所以外に付着したフリットを除去する必要がない利点がある。
【００３４】
なおフリットは典型的にはホウケイ酸鉛系ガラスフリットが使用されるが、他の成分の結晶質ガラス成分フリットや混合系ガラス成分フリットなどを使用することもできる。
【００３５】
次にステップ６において、ガラスフリットを含まない導電性ペーストを、スクリーン印刷法で反射防止膜３上に印刷する。つまり、電極用ペーストの印刷は、基板の全面にガラスフリットが付着した面上に、電極用の櫛形のパターンを用いる。次に、１００℃〜１５０℃の温度で乾燥を行ない、ペースト中に含まれる有機溶剤成分を蒸発させて、残存する樹脂材料で基板上に接着した状態になる。印刷したペースト下以外にそのまま残存付着しているガラスフリットは、シリコン面に半導体的な損傷を与えないように、繊維を植えつけた回転ブラシ面で、乾燥固着したペースト面とともに、それ以外の基板面とを同時に、ブラッシングすることで不要なガラスフリットを基板面から除去する。発生ダストはサイクロン気流を用いた粒子の遠心力作用で捕捉して回収する。不要のガラスフリットを除去した基板を、近赤外線炉を利用しながら約５００℃〜約７００℃の温度で焼成することによって受光面電極４を形成する。
【００３６】
なお、本発明において、反射防止膜３は、ＴｉＯ2膜で構成することが好ましく、この場合、常圧ＣＶＤ装置を用いることによってチタン酸アルコキシドから形成する。反射防止膜の厚さは、通常、５００〜９００ｎｍに調整される。反射防止膜形成としてはＴｉＯ2／ＳｉＯ2、Ｓｉ3Ｎ4もしくはＳｉ3Ｎ4／ＳｉＯ2も採用することができ、いずれもファイヤースルーが可能である。Ｓｉ3Ｎ4膜はプラズマＣＶＤ装置を用いることによってシランおよびアンモニアから形成されたものである一方、表面パッシベーション膜としてのＳｉＯ2膜はｎ+層２の形成後にドライ酸化法で形成される。
【００３７】
本発明のペースト材料は、有機ビヒクルや溶媒が酸化性の雰囲気により燃焼除去されるタイプの銀などの金属成分を主成分とするペースト材料を指す。図２のように、フリットを含まないペースト材料を基板２０の上に印刷して焼成すると、樹脂成分、溶剤が燃焼してその残渣となる純度９９％以上の銀２１が導体の役割として基板２０上に形成される。フリット２２は、ペースト材料の印刷前に基板２０表面に付着させておいたフリットが溶融固着したものであり、銀２１と基板を固着させることを可能ならしめている。
【００３８】
本発明において用いられる導電性ペーストは、金属粉末と、有機質ビヒクルと、有機溶媒とを主成分とし、さらに、好ましくは、少なくとも１種類のハロゲン化銀、たとえば塩化銀（ＡｇＣｌ）が添加されている。
【００３９】
たとえば、平均粒径が約０．２〜２０μｍの金属粉末１００質量部に対し、エチルセルロース、テレピネオールなどの有機質ビヒクルを２〜５０質量部、カルビトール等の有機溶媒を５〜４０質量部加える。そして好ましくは、金属粉末に対して０．００５〜０．１質量％の金属ハロゲン化物を加えて、乳鉢あるいは３本ロールを使用して、これらを混練および分散することによって電極用のペースト材料を調整する。
【００４０】
ここで、金属成分としては、銀のほか銅、ニッケル、金、アルミニウムなども使用できる。
【００４１】
また、有機質ビヒクルとして、エチルセルロース、テレピネオールのほか、アルキド樹脂系など、粘調性を有し焼成時に燃焼除去できる樹脂類が使用できる。
【００４２】
さらに有機溶媒として、カルビトール系有機溶媒のほかに、アルコール系などの有機溶媒も使用できる。
【００４３】
さらに、金属ハロゲン化物として、塩化銀、臭化銀、フッ化銀のほか塩化パラジウム、塩化プラチナ、塩化イリジウムが使用できる。
【００４４】
なお、前記ペーストには粘度を調整するために、溶剤や樹脂成分を加えることができ、ここで樹脂成分としてはアルキド樹脂、アルコール系樹脂があり、その配合量はペースト成分の８〜１５質量％の範囲である。
【実施例】
【００４５】
実施例１
図４、工程Ａにしたがって太陽電池セルの作製工程を説明する。
【００４６】
ステップ１
Ｐ型多結晶であるシリコン基板１の表面の破砕層を化学的にエッチング除去した。
【００４７】
ステップ２
ＰＳＧ膜を形成して熱処理（温度６２０℃）を実行して深さが約０．３μｍのｎ+層２をシリコン基板１の一面側に形成した。
【００４８】
ステップ３
前記シリコン基板１の他面上にアルミニウムペーストをスクリーン印刷法で印刷し、近赤外線炉中で焼成することによってｐ+層５と裏面電極６とを形成した。
【００４９】
ステップ４
ｎ+層２上にＴｉＯ2で厚さが約７００ｎｍの反射防止膜を形成した。膜の形成は常圧ＣＶＤ装置を用いることによってチタン酸アルコキシドから形成した。
【００５０】
ステップ５
ガラスフリットを基板表面に塗布する。そのフリット調整は、乾式ボールミルを用いて、荒粉砕のガラスフリットを５００メッシュ パスまで粉砕した後、乾式の比重選鉱法を用いて粒径範囲２〜６μｍに調整した。半導体級のエチルアルコール１２００ｍＬに、前記ガラスフリットを、４ｇ、８ｇおよび１２ｇを加えて、プロペラ撹拌ミキサーで十分に懸濁させて、３種類の懸濁液を作製した。それぞれの懸濁液に、反射防止膜形成後の基板を浸漬、直ちに引上げて乾燥させて、ガラスフリット付着量の異なる３枚の反射防止膜付き基板を得た。この工程により、それぞれ個別の基板表面内には、一部周辺部を除いてはガラスフリットがほぼ一様に付着していた。それぞれシリコン基板における付着状態をレーザー顕微鏡により観察した付着量の結果を表１に示す。表中の懸濁液の種類標記としては、ガラスフリット４ｇの懸濁液を実験４Ｇとし、同様に８ｇの懸濁液は実験８Ｇ、１２ｇの懸濁液は実験１２Ｇとした。ガラスフリットの付着密度はレーザー顕微鏡視野で、１辺が１００μｍの四角で囲まれた領域のフリットの個数を計測した。
【００５１】
【表１】
2007049087.tif 000003
【００５２】
ステップ６
次の組成を有する電極用のペーストを調整した。
【００５３】
銀粉末（平均粒径：約３μｍ）                          １００質量部
有機質ビヒクル（エチルセルロース／テレピネオール）      １０質量部
カルビトール系有機溶媒                                  ２２質量部
塩化銀                    銀粉末１００質量部に対して０．０１質量％
この混合物を乳鉢および３本ロールを使用しながら混練および分散することによって電極となるペーストを調整した。
【００５４】
次に、前記ペーストを、スクリーン印刷法でもって反射防止膜３上に印刷した。ペーストの印刷は、シリコン基板の全面にガラスフリットが付着した面上に、電極用の櫛形のパターンを用いて行なった。次に、１３０℃でペーストを乾燥し、ペースト中に含まれる有機溶剤成分を蒸発させて、残存する樹脂材料で基板上に接着した状態にする。
【００５５】
印刷したペーストの下側以外にそのまま残存付着しているガラスフリットは、シリコン基板面に半導体に損傷を与えないように繊維を植設した回転ブラシ面で、乾燥固着したペースト面とともに、それ以外の基板面とを同時に、ブラッシングすることで不要なガラスフリットを基板面から除去した。発生するダストはサイクロン気流を用いた粒子の遠心力作用で捕捉して回収した。不要なガラスフリットを除去した後、前記シリコン基板を、近赤外線炉を利用しながら約６２０℃の温度で焼成することによって受光面電極４を形成した。
【００５６】
比較例１
比較例１の太陽電池セルの作製工程は図４の工程Ｂにしたがって行なった。ステップ１〜４までは、実施例１と同じ工程である。但しステップ５において用いた導電性ペーストの成分は、実施例１と基本的には同一であるが、ガラスフリットをペースト質量に対して１．５質量％含んでいる。なおガラスフリットの仕様は実施例１と同じである。また粘性調整のためカルビトール系有機溶媒については２４質量部としている。
ステップ５で、ガラスフリット含有のペーストを印刷し、温度６２０℃で焼成することで比較例１の太陽電池セルを作製した。
【００５７】
＜性能評価＞
上記実施例１、比較例１に従って作製された太陽電池の有する特性の評価結果を表２に示す。
【００５８】
【表２】
2007049087.tif 000004
【００５９】
（１）純銀の比抵抗の比率
電極の比抵抗値（Ｒ１）と純銀の比抵抗値（Ｒ２）の比率（Ｒ２／Ｒ１）を測定したところ、実施例１（実験４Ｇ、８Ｇ、１２Ｇ）は、いずれも比較例１よりも低い値となっており、純銀に近い抵抗値であることが認められた。
（２）電極の接着強度
接着強度は次の試験方法にしたがって行なった。幅１ｍｍ長さ５０ｍｍ厚さ８０μｍの銅リボンの片方の端部１ｍｍ２を焼成後電極面に半田で取付けて後、他の端部に応力測定ゲージを接続した状態で、銅リボンがシリコン面に対して垂直となるように引張応力を与えて銅リボンがシリコン面より剥離する時の最大応力を測定した。
【００６０】
実施例１の、実験８Ｇと実験１２Ｇでは１．２ｋｇ／ｍｍ2と十分な強度でシリコンの剥離が観察され、比較例１の電極の接着強度に匹敵する強度が確保されていた。実験４Ｇは周辺で僅かに電極剥がれが見られたが太陽電池の特性の測定には何ら支障はなかった。
（３）発電性能
完成した太陽電池の発電性能は次の試験方法にしたがって取得した。太陽電池の表裏の各電極に電気特性計測装置を接続して、擬似太陽光（光源種類ＡＭ１．５）を照射した状態で、出力電流と出力電圧の値から曲線因子、効率を算出した。
【００６１】
太陽光を照射したときの発電性能についてみると、ペースト中にフリットを含むペーストで電極を形成した比較例と遜色のない電流、電圧が得られながらも曲線因子ＦＦ値は比較例の０．７４３よりも改善して、実験４Ｇ、８Ｇ、１２Ｇのいずれのサンプルにおいても、良好な０．７６付近のＦＦ値を示した。曲線因子ＦＦはセルの直列抵抗にかかわるものであり、ＦＦの大きいことは直列抵抗が小さいことを示している。
【００６２】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６３】
本発明は、電極用のペースト材料から、従来技術では不可欠とされていたガラスフリットを除去し太陽電池用の電極の製造を可能として、電極比抵抗および接触抵抗を小さくして、基板との接着強度を維持した太陽電池の電極として有用である。
【図面の簡単な説明】
【００６４】
【図１】太陽電池セルの概略断面図である。
【図２】本発明の電極の概略断面図である。
【図３】従来の電極の概略断面図である。
【図４】本発明と比較例の電極の作製工程を示す図である。
【符号の説明】
【００６５】
１  基板、２  ｎ+層、３  反射防止膜、４  受光面電極、５  ｐ+層、６  裏面電極、２０  基板、２１  銀、２２  フリット。
【図１】
2007049087.tif 000005
【図２】
2007049087.tif 000006
【図３】
2007049087.tif 000007
【図４】
2007049087.tif 000008